(57)【要約】【課題】化粧料の改質【解決手段】特定の製造法により得られるマイナスイオン発生セラミック物質を化粧料に配合することにより、化粧料を改質する。【選択図】なし【特許請求の範囲】
【請求項１】
ウラン元素、ウラン系列核種、トリウム元素及びトリウム系列核種からなる群から選択される少なくとも１種を含有する鉱石を水中に浸漬した後、直流電圧を通電する電磁気処理を行うことを特徴とするマイナスイオン発生セラミック物質を含有する化粧料。
【請求項２】
前記電磁気処理された鉱石を粉砕する工程を含むことを特徴とする請求項１に記載のマイナスイオン発生セラミック物質を含有する化粧料。
【請求項３】
前記電磁気処理された鉱石を粉砕する工程と、前記粉砕後に焼成する工程と、前記焼成後に粉砕する工程を含むことを特徴とする請求項１に記載のマイナスイオン発生セラミック物質を含有する化粧料。
【請求項４】
前記電磁気処理された鉱石を粉砕する工程と、該工程により得られた粉砕物を所定形状に造粒又は成型する工程と、該工程により得られた造粒物又は成型物を焼成する工程を含むことを特徴とする請求項１に記載のマイナスイオン発生セラミック物質を含有する化粧料。
【請求項５】
ウラン元素、ウラン系列核種、トリウム元素及びトリウム系列核種からなる群から選択される少なくとも１種を含有する鉱石を粉砕する工程後、該工程により得られた粉砕物を水中に浸漬し、直流電圧を通電する電磁気処理を行う工程を含むことを特徴とするマイナスイオン発生セラミック物質を含有する化粧料。
【請求項６】
ウラン元素、ウラン系列核種、トリウム元素及びトリウム系列核種からなる群から選択される少なくとも１種を含有する鉱石を粉砕する工程と、前記粉砕後に焼成する工程と、前記焼成後に粉砕する工程を含み、いずれかの粉砕工程の後、該分最高手により得られた粉砕物を水中に浸漬し、直流電圧を通電する電磁気処理を行う工程を含むことを特徴とするマイナスイオン発生セラミック物質を含有する化粧料。
【請求項７】
ウラン元素、ウラン系列核種、トリウム元素及びトリウム系列核種からなる群から選択される少なくとも１種を含有する鉱石を粉砕する工程後、該工程により得られた粉砕物を水中に浸漬し、直流電圧を通電する電磁気処理を行う工程と、該工程により得られた電磁気処理物を所定形状に造粒又は成型する工程と、該工程により得られた造粒物又は成型物を焼成する工程を含むことを特徴とするマイナスイオン発生セラミック物質を含有する化粧料。
【請求項８】
ウラン元素、ウラン系列核種、トリウム元素及びトリウム系列核種からなる群から選択される少なくとも１種を含有する鉱石を粉砕する工程と、該工程により得られた粉砕物を所定形状に造粒又は成型する工程と、該工程により得られた造粒物又は成型物を水中に浸漬し、直流電圧を通電する電磁気処理を行う工程と、前記電磁気処理した造粒物又は成型物を焼成する工程を含むことを特徴とするマイナスイオン発生セラミック物質を含有する化粧料。
【請求項９】
ウラン元素、ウラン系列核種、トリウム元素及びトリウム系列核種からなる群から選択される少なくとも１種を含有する鉱石を粉砕する工程と、該工程により得られた粉砕物を所定形状に造粒又は成型する工程と、該工程により得られた造粒物又は成型物を焼成する工程と、該工程により得られた焼成された造粒物又は成型物を水中に浸漬し、直流電圧を通電する電磁気処理を行う工程を含むことを特徴とするマイナスイオン発生セラミック物質を含有する化粧料。
【請求項１０】
前記粉砕する工程において、酸化チタンが添加されることを特徴とする請求項２ないし９のいずれか１項に記載のマイナスイオン発生セラミック物質を含有する化粧料。
【発明の詳細な説明】
【技術分野】
【０００１】
本発明は、機能性の向上した化粧料に関する。
【背景技術】
【０００２】
マイナスイオンの働きについては、消臭、抗菌、防濁等の環境改善効果の他、疲労回復、免疫機能の向上等をはじめとする生理的機能の改善効果などの様々な効果が報告されており、近年、関心が高まりつつある。
【０００３】
前記マイナスイオンを生成させる方法には、レナード効果を利用して水に衝撃を与える方法、空気放電等が知られている。これらの方法によると、水の処理に要する設備の増設やオゾンの発生等の不具合もみられる。このため近年では、安価かつ容易にマイナスイオンを生成させる方法として微量放射線の有するエネルギーの応用が主流となり、種々の天然鉱石が利用される傾向にある。前出の各種鉱石中には、極微量の放射性同位元素が含まれ、これら元素が放射性壊変を行うことにより、α線，β線，γ線の天然放射線が常時放射される。前記の各放射線は、水又は空気中の水分子からＨ3Ｏ+，ＯＨ-，・ＯＨ等のラジカル様物質を生成することが知られ、直接マイナスイオンとして作用するものの他、他の分子に作用しマイナスイオンを発生させるものであると考えられる（例えば、特許文献１参照。）。
【０００４】
上記のとおり、放射性同位元素を含有する鉱石からは容易にマイナスイオンが得られるため、利用頻度が高まり多彩な製品が開発されている。とりわけ鉱石種にトルマリンを用いるものが多用されている。しかしながら、トルマリンそのものから放射される放射線量は極端に低く、単独でマイナスイオン生成に寄与する励起エネルギーは、ほとんどないことが報告されている（例えば、特許文献２参照。）。
【０００５】
従って、所望のマイナスイオン発生体を得ようとする場合、トルマリン以外の鉱石を使用することとなるが、より多くのマイナスイオンを得ようとすると、いきおい放射線量を高めることにつながり、安全管理上の問題が懸念される。そのため、モナザイト等の鉱石を用いつつ長石等のバインダーを適宜添加し、単位重量中の放射線量を抑制しながらマイナスイオンの発生量を高めた材料が報告されている（例えば、特許文献３参照。）。
【０００６】
しかるに、放射性同位元素を含有する各種鉱石中の天然放射線を利用し、マイナスイオンを発生させようとするものは、使用する鉱石種及びその産地により、放射線量のばらつきが大きく、各種鉱石を適宜加工し製品化する場合、製造工程中に放射性同位元素を含む成分が気散、分離するなどの欠損が生じるため、一定の放射線量を得ることが難しく、マイナスイオンの発生量の安定化が容易でなかった。
【０００７】
しかしながら、最近になって、ウラン元素、ウラン系列核種、トリウム元素及びトリウム系列核種からなる群から選択される少なくとも１種を含有する鉱石を水中に浸漬しつつ直流電圧を通電する電磁気処理工程により得られるセラミック物質が、多くのマイナスイオン発生させることが報告されている（例えば特許文献４参照）。
【０００８】
ところが前記セラミック物質を化粧料に配合することについては報告がなかった。
【特許文献１】特開２００２−１０２８６６号公報（第４，５頁）
【特許文献２】特許３３０６７９０号公報（第２，３頁）
【特許文献３】特許３０８５１８２号公報（第４−６頁）
【特許文献４】特開２００４−５１９４０号公報（請求項１）
【発明の開示】
【発明が解決しようとする課題】
【０００９】
本発明は、マイナスイオンを発生するセラミック物質を化粧料に配合することにより、化粧料の機能性を向上させることを目的とする。
【課題を解決するための手段】
【００１０】
本発明者は、上記従来技術の問題点に鑑み鋭意検討を重ねた結果、ウラン元素、ウラン系列核種、トリウム元素及びトリウム系列核種からなる群から選択される少なくとも１種を含有する鉱石を水中に浸漬しつつ直流電圧を通電する電磁気処理工程を有するセラミック物質製造方法により得られるマイナスイオン発生セラミック物質を化粧料に配合することにより、化粧料の各機能が向上することを見出し、本発明を完成させた。
【００１１】
すなわち、本発明は、下記の化粧料を提供するものである。
項１．
ウラン元素、ウラン系列核種、トリウム元素及びトリウム系列核種からなる群から選択される少なくとも１種を含有する鉱石を水中に浸漬した後、直流電圧を通電する電磁気処理を行うことを特徴とするマイナスイオン発生セラミック物質を含有する化粧料。
項２．
前記電磁気処理された鉱石を粉砕する工程を含むことを特徴とする項１に記載のマイナスイオン発生セラミック物質を含有する化粧料。
項３．
前記電磁気処理された鉱石を粉砕する工程と、前記粉砕後に焼成する工程と、前記焼成後に粉砕する工程を含むことを特徴とする項１に記載のマイナスイオン発生セラミック物質を含有する化粧料。
項４．
前記電磁気処理された鉱石を粉砕する工程と、該工程により得られた粉砕物を所定形状に造粒又は成型する工程と、該工程により得られた造粒物又は成型物を焼成する工程を含むことを特徴とする項１に記載のマイナスイオン発生セラミック物質を含有する化粧料。
項５．
ウラン元素、ウラン系列核種、トリウム元素及びトリウム系列核種からなる群から選択される少なくとも１種を含有する鉱石を粉砕する工程後、該工程により得られた粉砕物を水中に浸漬し、直流電圧を通電する電磁気処理を行う工程を含むことを特徴とするマイナスイオン発生セラミック物質を含有する化粧料。
項６．
ウラン元素、ウラン系列核種、トリウム元素及びトリウム系列核種からなる群から選択される少なくとも１種を含有する鉱石を粉砕する工程と、前記粉砕後に焼成する工程と、前記焼成後に粉砕する工程を含み、いずれかの粉砕工程の後、該分最高手により得られた粉砕物を水中に浸漬し、直流電圧を通電する電磁気処理を行う工程を含むことを特徴とするマイナスイオン発生セラミック物質を含有する化粧料。
項７．
ウラン元素、ウラン系列核種、トリウム元素及びトリウム系列核種からなる群から選択される少なくとも１種を含有する鉱石を粉砕する工程後、該工程により得られた粉砕物を水中に浸漬し、直流電圧を通電する電磁気処理を行う工程と、該工程により得られた電磁気処理物を所定形状に造粒又は成型する工程と、該工程により得られた造粒物又は成型物を焼成する工程を含むことを特徴とするマイナスイオン発生セラミック物質を含有する化粧料。
項８．
ウラン元素、ウラン系列核種、トリウム元素及びトリウム系列核種からなる群から選択される少なくとも１種を含有する鉱石を粉砕する工程と、該工程により得られた粉砕物を所定形状に造粒又は成型する工程と、該工程により得られた造粒物又は成型物を水中に浸漬し、直流電圧を通電する電磁気処理を行う工程と、前記電磁気処理した造粒物又は成型物を焼成する工程を含むことを特徴とするマイナスイオン発生セラミック物質を含有する化粧料。
項９．
ウラン元素、ウラン系列核種、トリウム元素及びトリウム系列核種からなる群から選択される少なくとも１種を含有する鉱石を粉砕する工程と、該工程により得られた粉砕物を所定形状に造粒又は成型する工程と、該工程により得られた造粒物又は成型物を焼成する工程と、該工程により得られた焼成された造粒物又は成型物を水中に浸漬し、直流電圧を通電する電磁気処理を行う工程を含むことを特徴とするマイナスイオン発生セラミック物質を含有する化粧料。
項１０．
前記粉砕する工程において、酸化チタンが添加されることを特徴とする項２ないし９のいずれか１項に記載のマイナスイオン発生セラミック物質を含有する化粧料。
【００１２】
本発明において、ウラン系列核種は238Ｕを親核種とし、226Ｒａ、214Ｐｂ、214Ｂｉ等を経た後、206Ｐｂに至る放射性崩壊を行う一連の核種であり、トリウム系列核種は、232Ｔｈを親核種とし、228Ａｃ、212Ｐｂ、212Ｂｉ、208Ｔｌ等を経た後、208Ｐｂに至る放射性崩壊を行う一連の核種である。また、ウラン元素は238Ｕだけでなく他の同位体も含むものであり、トリウム元素は232Ｔｈだけでなく他の同位体も含むものである。
【００１３】
また、ウラン元素、ウラン系列核種、トリウム元素及びトリウム系列核種からなる群から選択される少なくとも１種を含有する鉱石は、天然鉱石、人工鉱石のいずれも使用できる。また、前記鉱石は、少なくとも１００種類以上が知られている（「原子力委員会月報  昭和３１年  第１巻第６号」参照）。前記鉱石のうち主要なものを原料番号１〜３９として下記表１に示す。表１において、各原料鉱石中のウラン元素又はトリウム元素は、ウラン元素（Ｕ2Ｏ8）、トリウム元素（ＴｈＯ2）の酸化物として概ね表記の範囲内で当該鉱石に含有される。
【００１４】
【表１】
2006056837.tif 000002
【００１５】
表１に示した鉱石の中でも、ウラン，トリウム成分の含有量、入手容易性及び保管設備等の点から、デーヴィッド石（５）、ユーゼン石（６）、フェルグソン石（７）、石川石（８）、ポリクレース（９）、パイロクロア（１０）、サマルスキー石（１１）、トロゴム石（１９）、ラウヴ石（３１）、イットロクラサイト（３４）、ジッケル鉱（３５）、褐れん石（３６）、苗木石（３７）が好適である。
【００１６】
さらに、図１に示す選鉱プロセスにより分離されるもの及び図２の選鉱プロセスに用いられる原料番号５１〜６３のヘビーミネラルコンセントレイト（重砂）、ダーティジルコン、スタンダードジルコン、ピュアジルコン、プライムジルコン、モナザイト原砂、イットリュウム原砂（ゼノタイム）、イルメナイト中間品、バテライト、ジルコニア、バストネサイト、セリウム鉱石、ランタン鉱石も鉱石として挙げられる。
【００１７】
図１において、出発原料であるヘビーミネラルコンセントレイト（重砂）（５１）は、オーストラリア、南アフリカ、ブラジル、インド、ロシア、ウクライナ、ベトナム、アメリカ合衆国、マレーシア、インドネシア、中国等の産地より、主に酸性火成岩が風化して堆積した漂砂鉱床からジルコンサンドとして産出する。特に東南アジアでは、錫やセリサイト、金を採取した後の重砂（アマン）に含まれるものである。前記ヘビーミネラルコンセントレイト（５１）からは、磁力選鉱及び静電選鉱を経ることによりルチルが分離されダーティジルコン（５２）が得られる。このとき磁性を持つ鉱石はイルメナイト中間品（５８）として分離され、スタンダードジルコン（５３）が得られる。さらに静電選鉱を経ることによりピュアジルコン（５４）とモナザイト原砂（５６）が得られる。モナザイト原砂（５６）から適宜選鉱を経た後、イットリュウム原砂（ゼノタイム）（５７）が得られる。前記ピュアジルコン（５４）からは、酸洗い及び磁力選鉱を経ることによりプライムジルコン（５５）が得られ、さらにジルコニウムの組成比率を高めたものがバテライト（５９）及びジルコニア（６０）である。
【００１８】
図２に示す、バストネサイト（６１）は、主にアメリカ合衆国、中国等のカーボナイト鉱床から、鉄、チタン、錫、ウラン、トリウム等を採掘した際の副産物として得られるものである。バストネサイト（６１）をさらに選鉱することにより、セリウムに富むセリウム鉱石（６２）とランタンに富むランタン鉱石（６３）が得られる。
【００１９】
原料鉱石５１〜６３は、以下の表２及び表３に記載の成分より組成される。表中において、数値は単位重量あたりの重量パーセントを表す。なお、上記原料鉱石５１〜６３の組成成分は、理学電気工業株式会社製の蛍光Ｘ線分析装置（ＲＩＸ３０００）により分析されたものである。
【００２０】
【表２】
2006056837.tif 000003
【００２１】
【表３】
2006056837.tif 000004
【００２２】
図１に示す選鉱プロセスにおいて、鉱山から産出される原料鉱石の純度・含有量の他、選鉱精度（例えば、選鉱時の磁力の強さ、選鉱の回数等）が大きく異なるため、原料鉱石５１〜６３の組成成分は、必ずしも表２及び表３に示す組成分布に拘泥されるものではない。なお、表１中のジルコン（１３）はダーティジルコン（５３）、ゼノタイム（１２）はイットリュウム原砂（ゼノタイム）（５７）、モナザイト（３９）はモナザイト原砂（５６）に相当するものである。
【００２３】
本発明において、酸化チタン（ＴｉＯ2）は、太陽光に含まれる紫外線等の照射により光触媒として機能し、消臭、抗菌、防濁等の種々の分野において強力な触媒効果を発揮することが知られている。このため、衛生効果を高める目的から、後述の粉砕工程において適宜量が鉱石に添加され、鉱石と均質化される。なお、酸化チタン（ＴｉＯ2）には、ルチル、アナターゼ、ブルッカイトの３種類が存在すると言われているが、本発明においては、アナターゼが好適である。
【００２４】
また、後述の図７ないし図１６に示す主に粉砕、焼成、造粒・成型の工程において、粉砕時の鉱物成分の分離を防ぐ他、焼成時の被処理物の焼結及び固着性（バインダーとしての作用）を高め、鉱石の放射線強度の調整、融着性、耐火温度を考慮して、珪酸質原料（珪石、珪砂、珪藻土）、長石質原料（カリ長石（ＫＡｌＳｉ3Ｏ8）、ソーダ長石（ＮａＡｌＳｉ3Ｏ8）、灰長石（ＣａＡｌ2Ｓｉ2Ｏ8））、粘土質原料（カオリン、耐火粘土、木節粘土、蛙目粘土、陶石、セリサイト、モンモリロナイト、ベントナイト、ろう石）、石灰質及びマグネシア原料（石灰、ドロマイト、タルク、かんらん石、蛇紋岩）、ガラス原料（ガラス、フリット）、その他（パーライト、しらす、沸石、珪灰石、アルミナ質原料）、有機バインダー（カルボキシメチルセルロース、ポリビニルアルコール等）等が副原料として適宜の種類、配合比のもと、前記鉱石に添加することができる。上記した副原料中で、好ましいのは珪石（１０１）、長石（１０２）、フリット（１０３）、ドロマイト（１０４）、珪灰石（１０５）、陶石（１０６）、ガラス（１０７）、粘土（１０８）、石灰石（１０９）、酸化チタン（１１１）であり、かっこ内はその原料番号である。
【００２５】
本発明において、電磁気処理とは、鉱石、鉱石の粉砕物又は造粒、成型物、さらには完成品（加工済み）のマイナスイオン発生セラミック物質など（以下、被処理物と称することがある）を絶縁製の容器あるいはタンクに投入後、前記の被処理物が完全に埋没するように注水して浸漬し、続いて水中に浸漬する原料等（セラミック物質製品を含む）に対し、直流電圧を通電する処理である。このように通電（電磁気処理）を行うことにより、被処理物（被処理物，セラミック物質製品等）から発せられるマイナスイオン量を増加させる処理である。なお、電磁気処理は、必ずしも使用する鉱石の全量に対して行わなくてもよい。
【００２６】
図３を用い、前記電磁気処理について詳述する。図３において、電磁気処理装置１０は、ポリプロピレン等の公知の絶縁性樹脂容器１５に、絶縁性の支持材１７により固定された陽極側電極板１３と陰極側電極板１４を挿入し、トランス１６と両極の電極板１３，１４を配線１８により接続したものである。トランス１６は、交流１００Ｖ等の交流電圧を適宜の直流電圧（例えば１６Ｖ）の直流電圧に変圧するものである。陽極側電極板１３にはトランス１６の正極が接続され、陰極側電極板１４には負極が接続される。
【００２７】
絶縁性樹脂容器１５に被処理物を投入後、被処理物を完全に埋没させるように注水し浸漬する。続いて絶縁性樹脂容器１５内の被処理物及び水に対し、トランス１６により変圧された直流電圧を通電して電磁気処理を行う。所定時間通電後に排水し、被処理物を適宜乾燥して加工、出荷等に供する。前記電磁気処理に際し、直流電圧の通電を８ないし７２時間行うのが好適である。
【００２８】
図５の概略工程図を用い、被処理物に対する電磁気処理を用いるマイナスイオン発生セラミック物質の製法を説明する。
【００２９】
図５（ａ）は、請求項１に記載されるマイナスイオン発生セラミック物質の製法を概略的に示すものである。すなわち、被処理物を電磁気処理用の容器（絶縁処理を施したタンク、水槽等）内で水中に浸漬し直流電圧の通電による電磁気処理を行い、製品Ｎを得るものである。
【００３０】
図５（ｂ）は、請求項２ないし４に記載されるマイナスイオン発生セラミック物質の製法を概略的に示すものである。すなわち、予め被処理物を電磁気処理用の容器内で水中に浸漬し直流電圧の通電による電磁気処理を行い、これに粉砕、焼成等の適宜の加工を行い、製品Ｐを得るものである。
【００３１】
図５（ｃ）は、請求項５ないし８に記載されるマイナスイオン発生セラミック物質の製法を概略的に示すものである。すなわち、被処理物に対し、粉砕、焼成、造粒又は成型等の適宜の加工を行い、得られた粉砕物、造粒物、成型物を電磁気処理用の容器内で水中に浸漬し直流電圧の通電による電磁気処理を行い、製品Ｑを得るものである。
【００３２】
図５（ｄ）は、請求項９に記載されるマイナスイオン発生セラミック物質の製法を概略的に示すものである。すなわち、被処理物に対し、粉砕、焼成、造粒又は成型等の適宜の加工を行い、得られた造粒物又は成型物（セラミック製品）を電磁気処理用の容器内で水中に浸漬し直流電圧の通電による電磁気処理を行うことによって、製品Ｒを得るものである。
【００３３】
前記図５（ａ）〜（ｄ）の製品Ｎ，製品Ｐ，製品Ｑ，製品Ｒを製造するための「加工」について、図６ないし図１５に示す加工工程図を用いて詳述する。
【００３４】
図６に示す加工工程図は、図５（ａ）における製品Ｎの製法に相当し、その加工を説明するものである。被処理物Ｍｍは、前出の図３あるいは適宜の電磁気処理用容器（絶縁処理を施したタンク、水槽）等において、水中で直流電圧の通電による電磁気処理（Ｓ１０）が行われる。被処理物は脱水後、必要に応じて付着水を除去するため、ロータリーキルン等の公知の乾燥手段により、４００℃の雰囲気下において乾燥（Ｓ１１）され、篩い分け等によって粒径を揃える分級（Ｓ１２）が行われる。むろん、乾燥（Ｓ１１）、分級（Ｓ１２）は省略しても何ら支障はない。なお、被処理物の形状は、適宜であるが砂状体であることが浸漬時の表面積を拡大するため望ましい。
【００３５】
図７ないし図１０に示す加工工程図は、図５（ｂ）における製品Ｐの製法に相当し、その加工を説明するものである。図７の加工工程図において、被処理物Ｍｍは、前出の図３あるいは適宜の電磁気処理用容器等において、水中で直流電圧の通電による電磁気処理（Ｓ２０）が行われる。被処理物は脱水後ロータリーキルン等の公知の乾燥手段により、４００℃の雰囲気下において乾燥（Ｓ２１）され、前出の副原料Ｍｓが必要に応じて添加される。両原料Ｍｍ，Ｍｓはボールミル、振動ミル等の公知の粉砕手段を用い平均粒径を１０μｍ以下、好ましくは５μｍ以下、さらに好ましくは２．５μｍ以下に粉砕（Ｓ２２）される。続いて公知の乾燥手段であるスプレードライヤー、フィルタープレス（脱水乾燥機）、デカンター（遠心分離脱水乾燥機）等により乾燥（Ｓ２３）される。Ｓ２３の乾燥物は分級（Ｓ２４）において、エアセパレーター、サイクロン等の公知の分級機（クラシファイヤー）により均一の粒径に揃えられ、製品ＡＰが得られる。前記製品ＡＰの製法は、請求項２に記載されるマイナスイオン発生セラミック物質の製法に相当する。
【００３６】
前記乾燥（Ｓ２１）は、被処理物に含まれる水分を蒸発させ、被処理物同士又は被処理物と副原料との配合比率（重量％）を明確にするためである。以降の図８ないし図１０において示す乾燥（Ｓ３１，Ｓ５１，Ｓ６１，Ｓ１００，Ｓ１１０，Ｓ１３０，Ｓ１４０，Ｓ２００，Ｓ２１０）も同目的によるものである。ただし、Ｓ２０の電磁気処理後、ボールミル等により湿式で粉砕を行う場合は、被処理物の含水率を検査し、量を補正した電磁気処理済み被処理物をそのままボールミルに投入して粉砕できるため、Ｓ２１の乾燥は省略可能である。なお、振動ミルを用い乾式粉砕を行う場合には、被処理物を乾燥することが好ましい。また、加工により得られた製品の純度等により粉砕後の乾燥や分級まで求められないこともある。そのため、図７を含め、以降の図８ないし図１６において、かっこ囲みの表記は必要に応じて行われ、適宜省略可能である。なお、被処理物の計量に際し、付着水を取り除くため予め乾燥しておくことが望ましい。
【００３７】
図８の加工工程図において、被処理物Ｍｍは、前出の図３あるいは適宜の電磁気処理用容器等において、水中で直流電圧の通電による電磁気処理（Ｓ３０）が行われる。被処理物は脱水後ロータリーキルン等の公知の乾燥手段により、４００℃の雰囲気下において乾燥（Ｓ３１）され、前出の副原料Ｍｓが添加される。両原料Ｍｍ，Ｍｓはボールミル、振動ミル等の公知の粉砕手段を用い平均粒径を１０μｍ以下、好ましくは５μｍ以下、さらに好ましくは２．５μｍ以下に粉砕（Ｓ３２）される。続いて前出の乾燥手段であるスプレードライヤー等により乾燥（Ｓ３３）される。
【００３８】
前記Ｓ３２の粉砕により得られた粉砕物（Ｓ３３の乾燥を含む場合あり）は、トンネルキルン、ロータリーキルン等の公知の焼成手段により１１００〜１５００℃、好ましくは、１１００〜１３５０℃の範囲において焼成（Ｓ３４）され、平均粒径を１０μｍ以下、好ましくは５μｍ以下、さらに好ましくは２．５μｍ以下に粉砕（Ｓ３５）される。続いてスプレードライヤー等による乾燥（Ｓ３６）、前出の分級機（クラシファイヤー）による分級（Ｓ３７）が行われ、製品ＢＰが得られる。前記製品ＢＰの製法は、請求項３に記載されるマイナスイオン発生セラミック物質の製法である。
【００３９】
また、前記Ｓ３２の粉砕により得られた粉砕物（Ｓ３３の乾燥を含む場合あり）は、造粒・成型（Ｓ４０）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ４１）され、製品ＣＰが得られる。前記製品ＣＰの製法は、請求項４に記載されるマイナスイオン発生セラミック物質の製法に相当する。
【００４０】
図８において副原料Ｍｓに酸化チタン（アナターゼ）が含まれる場合、前記Ｓ３４及びＳ４１の焼成温度帯では酸化チタンがアナターゼからルチル化する。このようなルチル化を防ぐため、８００〜１１００℃、好ましくは８００〜１０００℃の範囲で焼成される。
【００４１】
図９の加工工程図において、被処理物Ｍｍは、前出の図３あるいは適宜の電磁気処理用容器等において、水中で直流電圧の通電による電磁気処理（Ｓ５０）が行われる。被処理物は脱水後ロータリーキルン等の公知の乾燥手段により、４００℃の雰囲気下において乾燥（Ｓ５１）され、ボールミル、振動ミル等の公知の粉砕手段を用い平均粒径を１０μｍ以下、好ましくは５μｍ以下、さらに好ましくは２．５μｍ以下に粉砕（Ｓ５２）される。続いて前出の乾燥手段であるスプレードライヤー等による乾燥（Ｓ５３）が行われる。
【００４２】
前記Ｓ５２の粉砕により得られた粉砕物（Ｓ５３の乾燥を含む場合あり）は、トンネルキルン、ロータリーキルン等の公知の焼成手段により１１００〜１５００℃、好ましくは、１１００〜１３５０℃の範囲において焼成（Ｓ５４）される。前記焼成物に前出の副原料Ｍｓが添加され、平均粒径を１０μｍ以下、好ましくは５μｍ以下、さらに好ましくは２．５μｍ以下に粉砕（Ｓ５５）される。続いてスプレードライヤー等による乾燥（Ｓ５６）、前出の分級機（クラシファイヤー）による分級（Ｓ５７）が行われ、製品ＤＰが得られる。前記製品ＤＰの製法は、請求項３に記載されるマイナスイオン発生セラミック物質の製法に相当する。
【００４３】
図１０の加工工程図において、被処理物Ｍｍは、前出の図３あるいは適宜の電磁気処理用容器等において、水中で直流電圧の通電による電磁気処理（Ｓ６０）が行われる。被処理物は脱水後ロータリーキルン等の公知の乾燥手段により、４００℃の雰囲気下において乾燥（Ｓ６１）され、前出の副原料Ｍｓの一部を添加後、ボールミル、振動ミル等の公知の粉砕手段を用い平均粒径を１０μｍ以下、好ましくは５μｍ以下、さらに好ましくは２．５μｍ以下に粉砕（Ｓ６２）される。続いて前出の乾燥手段であるスプレードライヤー等による乾燥（Ｓ６３）が行われる。
【００４４】
前記Ｓ６２の粉砕により得られた粉砕物（Ｓ６３の乾燥を含む場合あり）は、トンネルキルン、ロータリーキルン等の公知の焼成手段により１１００〜１５００℃、好ましくは、１１００〜１３５０℃の範囲において焼成（Ｓ６４）される。前記焼成物に残りの副原料Ｍｓが添加され、平均粒径を１０μｍ以下、好ましくは５μｍ以下、さらに好ましくは２．５μｍ以下に粉砕（Ｓ６５）される。続いてスプレードライヤー等により乾燥（Ｓ６６）される。
【００４５】
前記Ｓ６５の粉砕により得られた粉砕物（Ｓ６６の乾燥を含む場合あり）は、再度トンネルキルン、ロータリーキルン等の公知の焼成手段により１１００〜１５００℃、好ましくは、１１００〜１３５０℃の範囲において焼成（Ｓ６７）され、平均粒径を１０μｍ以下、好ましくは５μｍ以下、さらに好ましくは２．５μｍ以下に粉砕（Ｓ６８）される。続いてスプレードライヤー等により乾燥（Ｓ６９）、前出の分級機（クラシファイヤー）による分級（Ｓ７０）が行われ、製品ＥＰが得られる。前記製品ＥＰの製法は、請求項３に記載されるマイナスイオン発生セラミック物質の製法に相当する。
【００４６】
また、前記Ｓ６５の粉砕により得られた粉砕物（Ｓ６６の乾燥を含む場合あり）は、造粒・成型（Ｓ８０）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ８１）され、製品ＦＰが得られる。前記製品ＦＰの製法は、請求項４に記載されるマイナスイオン発生セラミック物質の製法に相当する。
【００４７】
副原料Ｍｓは、前出の長石類（好ましくは新島長石あるいは、しらす長石）、ガラス、フリット類及び必要に応じて任意量配合された粘土類により構成され、特に図１０の焼成（Ｓ６４）前にこれらの中から長石類、ガラス、フリット類の一部が適宜添加される。副原料Ｍｓの一部は、被処理物ＭｍとともにＳ６２において粉砕される。副原料Ｍｓ中の長石類、ガラス、フリット類の一部を焼成前に予め添加することにより、焼成時の耐火温度を調節し、微量元素成分の揮発を抑制することが可能となる。なお、前記副原料において、長石類、ガラス、フリット類等のうちから適宜選択されて使用される。
【００４８】
前出のＳ６４の焼成を終えた原料に対し、副原料Ｍｓの残り（長石類、ガラス、フリット類、粘土類）が添加される。前出の副原料Ｍｓは、耐火温度調節に加え、焼成（Ｓ６７）時の焼結バインダーとして利用される。前記製品ＥＰ，ＦＰは、１回の焼成のみから製造される製品と比して、焼結を強固なものとすることができる。
【００４９】
図１０において、副原料Ｍｓに酸化チタン（アナターゼ）が含まれる場合、酸化チタンはＳ６４の焼成後に添加され、２回目の焼成（Ｓ６７，Ｓ８１）では、酸化チタンのルチル化を防ぐため、８００〜１１００℃、好ましくは８００〜１０００℃の焼成温度で焼成される。
【００５０】
図１１ないし図１４に示す加工工程図は、図５（ｃ）における製品Ｑの製法に相当し、その加工を説明するものである。図１１の加工工程図において、被処理物Ｍｍは、ロータリーキルン等の公知の乾燥手段により、４００℃の雰囲気下において乾燥（Ｓ１００）され、前出の副原料Ｍｓが必要に応じて添加される。両原料Ｍｍ，Ｍｓはボールミル、振動ミル等の公知の粉砕手段を用い平均粒径を１０μｍ以下、好ましくは５μｍ以下、さらに好ましくは２．５μｍ以下に粉砕（Ｓ１０１）される。前記両原料Ｍｍ，Ｍｓの粉砕物は前出の図３あるいは適宜の電磁気処理用容器等において、水との混合によりスラリー状態となり攪拌されながら直流電圧の通電による電磁気処理（Ｓ１０２）が行われる。続いて公知の乾燥手段であるスプレードライヤー、フィルタープレス（脱水乾燥機）、デカンター（遠心分離脱水乾燥機）等により乾燥（Ｓ１０３）される。Ｓ１０３の乾燥物は分級（Ｓ１０４）において、エアセパレーター、サイクロン等の公知の分級機（クラシファイヤー）により均一の粒径に揃えられ、製品ＡＱが得られる。前記製品ＡＱの製法は、請求項５に記載されるマイナスイオン発生セラミック物質の製法に相当する。
【００５１】
図１２の加工工程図において、被処理物Ｍｍは、ロータリーキルン等の公知の乾燥手段により、４００℃の雰囲気下において乾燥（Ｓ１１０）され、前出の副原料Ｍｓが必要に応じて添加される。両原料Ｍｍ，Ｍｓはボールミル、振動ミル等の公知の粉砕手段を用い平均粒径を１０μｍ以下、好ましくは５μｍ以下、さらに好ましくは２．５μｍ以下に粉砕（Ｓ１１１）される。前記両原料Ｍｍ，Ｍｓの粉砕物は前出の図３あるいは適宜の電磁気処理用容器等において、水との混合によりスラリー状態となり攪拌されながら直流電圧の通電による電磁気処理（Ｓ１１２）が行われる。続いて公知の乾燥手段であるスプレードライヤー等により乾燥（Ｓ１１３）される。
【００５２】
前記Ｓ１１２の電磁気処理物は、トンネルキルン、ロータリーキルン等の公知の焼成手段により１１００〜１５００℃、好ましくは、１１００〜１３５０℃の範囲において焼成（Ｓ１１４）され、平均粒径を１０μｍ以下、好ましくは５μｍ以下、さらに好ましくは２．５μｍ以下に粉砕（Ｓ１１５）される。さらに前記Ｓ１１５の粉砕物に対して前記Ｓ１１２と同様の電磁気処理（Ｓ１１６）が行われ、スプレードライヤー等による乾燥（Ｓ１１７）、前出の分級機（クラシファイヤー）による分級（Ｓ１１８）が行われ、製品ＢＱが得られる。製品ＢＱの製法において、電磁気処理は、Ｓ１１２もしくはＳ１１６のいずれか一方又は両方としてもよい。前記製品ＢＱの製法は、請求項６に記載されるマイナスイオン発生セラミック物質の製法に相当する。
【００５３】
また、前記Ｓ１１２により得られた電磁気処理物（Ｓ１１３の乾燥を含む場合あり）は、造粒・成型（Ｓ１２０）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ１２２）され、製品ＣＱが得られる。前記製品ＣＱの製法は、請求項７に記載されるマイナスイオン発生セラミック物質の製法に相当する。
【００５４】
さらに図１２の加工工程図では、前記Ｓ１１１の粉砕により得られた粉砕物（Ｓ１１３の乾燥を含む場合あり）は、造粒・成型（Ｓ１２０）において、適宜粒径の造粒物、平板状，ハニカム状等の各種形状の成型物に造粒・成型された後、前出の図３あるいは適宜の電磁気処理容器等に当該造粒物，成型物は投入され、水中にて直流電圧の通電による電磁気処理（Ｓ１２１）が行われる。脱水後、トンネルキルン、ロータリーキルン等の公知の焼成手段により１１００〜１５００℃、好ましくは、１１００〜１５００℃の範囲において焼成（Ｓ１２２）され、製品ＧＱが得られる。なお、電磁気処理をＳ１２１に加え、さらにＳ１１２で行ってもよい。前記製品ＧＱの製法は、請求項８に記載されるマイナスイオン発生セラミック物質の製法に相当する。
【００５５】
図１２において副原料Ｍｓに酸化チタン（アナターゼ）が含まれる場合、前記Ｓ１１４及びＳ１２２の焼成温度帯では酸化チタンがアナターゼからルチル化する。このようなルチル化を防ぐため、８００〜１１００℃、好ましくは８００〜１０００℃の範囲で焼成される。
【００５６】
図１３の加工工程図において、被処理物Ｍｍは、ロータリーキルン等の公知の乾燥手段により、４００℃の雰囲気下において乾燥（Ｓ１３０）され、ボールミル、振動ミル等の公知の粉砕手段を用い平均粒径を１０μｍ以下、好ましくは５μｍ以下、さらに好ましくは２．５μｍ以下に粉砕（Ｓ１３１）される。前記粉砕物は前出の図３あるいは適宜の電磁気処理用容器等において、水との混合によりスラリー状態となり攪拌されながら直流電圧の通電による電磁気処理（Ｓ１３２）が行われ、前出の乾燥手段であるスプレードライヤー等により乾燥（Ｓ１３３）される。
【００５７】
前記Ｓ１３２により得られた電磁気処理物（Ｓ１３３の乾燥を含む場合あり）は、トンネルキルン、ロータリーキルン等の公知の焼成手段により１１００〜１５００℃、好ましくは、１１００〜１３５０℃の範囲において焼成（Ｓ１３４）される。前記焼成物に前出の副原料Ｍｓが添加され、平均粒径を１０μｍ以下、好ましくは５μｍ以下、さらに好ましくは２．５μｍ以下に粉砕（Ｓ１３５）される。また、前記Ｓ１３５の粉砕物に対してＳ１３２と同様の電磁気処理（Ｓ１３６）が行われ、スプレードライヤー等による乾燥（Ｓ１３７）、前出の分級機（クラシファイヤー）による分級（Ｓ１３８）が行われ、製品ＤＱが得られる。製品ＤＱの製法において、電磁気処理は、Ｓ１３２もしくはＳ１３６のいずれか又は両方としてもよい。前記製品ＤＱの製法は、請求項６に記載されるマイナスイオン発生セラミック物質の製法に相当する。
【００５８】
図１４の加工工程図において、被処理物Ｍｍは、ロータリーキルン等の公知の乾燥手段により、４００℃の雰囲気下において乾燥（Ｓ１４０）され、前出の副原料Ｍｓの一部を添加後、ボールミル、振動ミル等の公知の粉砕手段を用い平均粒径を１０μｍ以下、好ましくは５μｍ以下、さらに好ましくは２．５μｍ以下に粉砕（Ｓ１４１）される。前記粉砕物は前出の図３あるいは適宜の電磁気処理用容器等において、水との混合によりスラリー状態となり攪拌されながら直流電圧の通電による電磁気処理（Ｓ１４２）が行われ、前出の乾燥手段であるスプレードライヤー等により乾燥（Ｓ１４３）される。
【００５９】
前記Ｓ１４２により得られた電磁気処理物（Ｓ１４３の乾燥を含む場合あり）は、トンネルキルン、ロータリーキルン等の公知の焼成手段により１１００〜１５００℃、好ましくは、１１００〜１３５０℃の範囲において焼成（Ｓ１４４）される。前記焼成物に残りの副原料Ｍｓが添加され、平均粒径を１０μｍ以下、好ましくは５μｍ以下、さらに好ましくは２．５μｍ以下に粉砕（Ｓ１４５）される。また、前記Ｓ１４５の粉砕物に対してＳ１４２と同様の電磁気処理（Ｓ１４６）が行われ、スプレードライヤー等により乾燥（Ｓ１４７）される。
【００６０】
前記Ｓ１４６により得られた電磁気処理物（Ｓ１４７の乾燥を含む場合あり）は、再度トンネルキルン、ロータリーキルン等の公知の焼成手段により１１００〜１５００℃、好ましくは、１１００〜１３５０℃の範囲において焼成（Ｓ１４８）され、平均粒径を１０μｍ以下、好ましくは５μｍ以下、さらに好ましくは２．５μｍ以下に粉砕（Ｓ１４９）される。また、前記Ｓ１４９の粉砕物に対してＳ１４２と同様の電磁気処理（Ｓ１５０）が行われ、スプレードライヤー等により乾燥（Ｓ１５１）、前出の分級機（クラシファイヤー）による分級（Ｓ１５２）が行われ、製品ＥＱが得られる。電磁気処理は、Ｓ１４２，Ｓ１４６，Ｓ１５０のいずれかの工程から、少なくとも１工程以上選択して行われる。前記製品ＥＱの製法は、請求項６に記載されるマイナスイオン発生セラミック物質の製法に相当する。
【００６１】
また、前記Ｓ１４６により得られた電磁気処理物（Ｓ１４７の乾燥を含む場合あり）は、造粒・成型（Ｓ１６０）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ１６２）され、製品ＦＱが得られる。電磁気処理は、Ｓ１４２，Ｓ１４６のいずれか一方又は両方に行われる。前記製品ＦＱの製法は、請求項７に記載されるマイナスイオン発生セラミック物質の製法である。
【００６２】
さらに図１４の加工工程図では、前記Ｓ１４５の粉砕により得られた粉砕物（Ｓ１４７の乾燥を含む場合あり）は、造粒・成型（Ｓ１６０）において、適宜粒径の造粒物、平板状，ハニカム状等の各種形状の成型物に造粒・成型された後、前出の図３あるいは適宜の電磁気処理容器等に当該造粒物，成型物は投入され、水中にて直流電圧の通電による電磁気処理（Ｓ１６１）が行われる。脱水後、トンネルキルン、ロータリーキルン等の公知の焼成手段により１１００〜１５００℃、好ましくは、１１００〜１５００℃の範囲において焼成（Ｓ１６２）され、製品ＨＱが得られる。なお、電磁気処理をＳ１６１に加え、さらにＳ１４２，Ｓ１４６で行ってもよい。前記製品ＨＱの製法は、請求項８に記載されるマイナスイオン発生セラミック物質の製法に相当。
【００６３】
図１４において、副原料Ｍｓを２度に分けて添加する理由は前記図１０で詳述したとおり、焼成時の耐火温度の調節、微量元素成分の揮発の抑制、焼結バインダーとして機能し、焼結を強固にするためである。
【００６４】
図１４において、副原料Ｍｓに酸化チタン（アナターゼ）が含まれる場合、酸化チタンはＳ１４４の焼成後に添加され、２回目の焼成（Ｓ１４８，Ｓ１６２）では、酸化チタンのルチル化を防ぐため、８００〜１１００℃、好ましくは８００〜１０００℃の焼成温度で焼成される。
【００６５】
図１５及び図１６に示す加工工程図は、図５（ｄ）における製品Ｒの製法に相当し、その加工を説明するものである。図１５の加工工程図において、被処理物Ｍｍは、ロータリーキルン等の公知の乾燥手段により、４００℃の雰囲気下において乾燥（Ｓ２００）され、前出の副原料Ｍｓが添加される。両原料Ｍｍ，Ｍｓはボールミル、振動ミル等の公知の粉砕手段を用い平均粒径を１０μｍ以下、好ましくは５μｍ以下、さらに好ましくは２．５μｍ以下に粉砕（Ｓ２０１）される。続いて公知の乾燥手段であるスプレードライヤー、フィルタープレス（脱水乾燥機）、デカンター（遠心分離脱水乾燥機）等により乾燥（Ｓ２０２）される。
【００６６】
前記Ｓ２０１の粉砕により得られた粉砕物（Ｓ２０２の乾燥を含む場合あり）は、造粒・成型（Ｓ２０３）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ２０４）される。前記Ｓ２０４により得られた焼成物は、前出の図３あるいは適宜の電磁気処理用容器等において、水中で直流電圧の通電による電磁気処理（Ｓ２０５）が行われる。続いて脱水後、ロータリーキルン等の公知の乾燥手段により、約４００℃の雰囲気下において乾燥（Ｓ２０６）され、製品ＣＲが得られる。前記製品ＣＲの製法は、請求項９に記載されるマイナスイオン発生セラミック物質の製法に相当する。
【００６７】
図１５において副原料Ｍｓに酸化チタン（アナターゼ）が含まれる場合、前記Ｓ２０４の焼成温度帯では酸化チタンがアナターゼからルチル化する。このようなルチル化を防ぐため、８００〜１１００℃、好ましくは８００〜１０００℃の範囲で焼成される。
【００６８】
図１６の加工工程図において、被処理物Ｍｍは、ロータリーキルン等の公知の乾燥手段により、４００℃の雰囲気下において乾燥（Ｓ２１０）され、前出の副原料Ｍｓの一部を添加後、ボールミル、振動ミル等の公知の粉砕手段を用い平均粒径を１０μｍ以下、好ましくは５μｍ以下、さらに好ましくは２．５μｍ以下に粉砕（Ｓ２１１）される。続いて前出の乾燥手段であるスプレードライヤー等による乾燥（Ｓ２１２）が行われる。
【００６９】
前記Ｓ２１１の粉砕により得られた粉砕物（Ｓ２１２の乾燥を含む場合あり）は、トンネルキルン、ロータリーキルン等の公知の焼成手段により１１００〜１５００℃、好ましくは、１１００〜１３５０℃の範囲において焼成（Ｓ２１３）される。前記焼成物に残りの副原料Ｍｓが添加され、平均粒径を１０μｍ以下、好ましくは５μｍ以下、さらに好ましくは２．５μｍ以下に粉砕（Ｓ２１４）される。続いてスプレードライヤー等により乾燥（Ｓ２１５）される。
【００７０】
前記Ｓ２１４の粉砕により得られた粉砕物（Ｓ２１５の乾燥を含む場合あり）は、造粒・成型（Ｓ２１６）において、造粒は公知の造粒機あるいはプレス成型機が用いられ、適宜粒径の造粒物が造粒される。成型は公知の成型機が用いられ、平板状，ハニカム状等の各種形状の成型物が成型される。前記造粒物，成型物は、トンネルキルン、ロータリーキルン等の公知の焼成手段により１１００〜１５００℃、好ましくは、１１００〜１５００℃の範囲において焼成（Ｓ２１７）され、前出の図３あるいは適宜の電磁気処理用容器等において、水中で直流電圧の通電による電磁気処理（Ｓ２１８）が行われる。続いて脱水後、ロータリーキルン等の公知の乾燥手段により、約４００℃の雰囲気下において乾燥（Ｓ２１９）され、製品ＦＲが得られる。前記製品ＦＲの製法は、請求項９に記載されるマイナスイオン発生セラミック物質の製法に相当する。
【００７１】
図１６において、副原料Ｍｓを２度に分けて添加する理由は前記図１０で詳述したとおり、焼成時の耐火温度の調節、微量元素成分の揮発の抑制、焼結バインダーとして機能し、焼結を強固にするためである。
【００７２】
図１６において、副原料Ｍｓに酸化チタン（アナターゼ）が含まれる場合、酸化チタンはＳ２１３の焼成後に添加され、２回目の焼成（Ｓ２１７）では、酸化チタンのルチル化を防ぐため、８００〜１１００℃、好ましくは８００〜１０００℃の焼成温度で焼成される。
【００７３】
以上図示し前述したマイナスイオン発生セラミック物質の製法において、粉砕では主に湿式粉砕を用いるものである。粉砕には湿式粉砕と乾式粉砕の２種類が存在するが、乾式粉砕を用い主原料あるいは主原料と副原料の混合物を平均粒径５μｍ以下の微粒子に粉砕する場合、原料中の各成分の硬度が異なり粉砕むらが生じやすくなる。その結果、一部の粉砕粒子が集塵機に引き寄せられるため、含有成分（元素）のバランスが崩れるおそれがある。このため、マイナスイオンの発生量（照射線量）への影響を考慮し、湿式粉砕とすることが望ましい。湿式による粉砕に際し、沈殿防止のため副原料Ｍｓに粘土を含める他、別途粘土類を２〜５重量％程度添加することもある。また、粘土類に代えて塩化カルシウム、塩化マグネシウム等、有機バインダー（カルボキシメチルセルロース、ポリビニルアルコール等）を沈殿防止剤として添加することもできる。なお、粉砕をハンマーミル、ジェットミル等を用い乾式で行った場合は、粉砕に続いて行われる乾燥は省略できる。
【００７４】
また、被処理物等の粉砕後に行われる焼成は、原料中の揮発成分、結晶水、有機物等を除去するものである。とりわけ、被処理物にジルコン（ＺｒＳｉＯ４）を多く含まれる場合、ジルコン中の微量成分に含まれる放射性同位元素が焼結し、微量成分中の放射性同位元素が以降の加工において分離を防ぐことができる。従って、当該焼成後に続く粉砕、乾燥、分級等の各種工程において、微量成分の分離が抑制される。同様に、セラミック物質を利用した最終製品（マイナスイオン発生製品）を製造する場合、すなわち、他の原料にマイナスイオン発生セラミック物質を所定量混合し加工する工程時等においては、含有微量成分中の放射性同位元素の分離を防ぐことができる。結果的に、最終製品中の微量成分（放射性同位元素）の濃度は、セラミック物質の添加量に比して増加し、マイナスイオンの発生量が安定する効果が示される。
【００７５】
特に粉砕を行うことによって１０μｍ以下の微粒子化すると、粉砕しないものに比べ表面積が増加し、微量成分に含まれる放射性同位元素から放射される放射線量が単位面積当たりで増加し、マイナスイオンの発生量が多くなる。とりわけ焼成を行うものについては、焼成熱による固着もしくは固溶体となり、粒径が大きくなるため、粉砕する必要がある。従って、上記の製法により得られたマイナスイオン発生セラミック物質（製品ＡＰ，ＢＰ，ＤＰ，ＥＰ，ＡＱ，ＢＱ，ＤＱ，ＥＱ）は、良好なマイナスイオン発生源である。さらに副原料に酸化チタンを添加した場合も粉砕により表面積が増加するため触媒効果がより一層向上したセラミック物質が製造できる。
【００７６】
なお、図６ないし図１６の各加工工程図における粉砕において、平均粒径の２倍を超える粒子及び平均粒径の半分長を下回る粒子の含有量は、総量の５重量％以下とすることが望ましい。平均粒径はレーザ回折／散乱方式による粒度測定装置により測定した。
【００７７】
本発明の化粧料は、上記の製造法により得られるマイナスイオン発生セラミック物質を含有する。例えば、化粧水、ローション、乳液、クリーム、美容液、パック、メイクアップベースローション、メイクアップベースクリーム、ファンデーション、アイカラー、チークカラー、リップスティック、日焼け止め等の皮膚化粧料、クレンジングローション、クレンジングクリーム、クレンジングフォーム、洗顔石鹸、ボディーシャンプー等の洗浄用化粧料、ヘアーシャンプー、ヘアーリンス、コンディショナー 、ヘアートリートメント等の毛髪用化粧料、浴用剤などの化粧料として使用できる。好ましくはクリーム、ローション、石鹸、シャンプー、コンディショナー、ボディーソープ、モイスチャーゲルである。
【００７８】
本発明の化粧料におけるマイナスイオン発生セラミック物質の配合量は特に制限されないが、通常、０．０１〜２０重量％、好ましくは０．０５〜１０重量％、より好ましくは０．１〜５重量％である。
【００７９】
また、上記の製法により得られたマイナスイオン発生セラミック物質（製品ＣＰ，ＦＰ，ＣＱ，ＦＱ，ＧＱ，ＨＱ，ＣＲ，ＦＲ）のうち、造粒物又は成型物は化粧料使用者を視覚的あるいは聴覚的に楽しませることができる。例えば造粒物を含有するガラス瓶入り化粧水のガラス瓶を左右に振るとカラカラと音を出させることもできる。  本発明の化粧料には、化粧料の成分として一般に使用される成分を、本発明の効果が発揮される範囲の配合量で配合することができる。このような成分としては、界面活性剤、水溶性高分子、着色剤、酸化防止剤、金属封鎖剤、防腐剤、ｐＨ調整剤、清涼剤、香料、保湿剤、紫外線吸収剤、紫外線散乱剤、抗酸化剤などが使用できる。また、化粧料の他の有効成分を本発明の効果が発揮される範囲の配合量で配合することもできる。このような有効成分としては、美白剤、抗炎症剤、シワ形成抑制剤、脂肪分解剤、育毛剤などが使用できる。
【発明の効果】
【００８０】
本発明の化粧料は、特定の製造方法によって製造されたマイナスイオン発生セラミック物質を含有するため、改質された優れた化粧料である。
【発明を実施するための最良の形態】
【００８１】
以下、本発明を実施例により詳細に説明するが、本発明はこれら実施例に限定されるものではない。
【実施例】
【００８２】
製造例１：粉体鉱石の製造
中国海南島にて採掘したヘビーミネラルコンセントレイト（ウランを0.1087重量％、トリウムを0.1587重量％含有）を連続式ボールミルに投入し、４８時間粉砕し、粉砕物をロータリーキルンにより４００℃で１２時間焼成し、ハンマーミルにてさらに粉砕した。この粉砕物を風力分級機で分級することにより、平均粒径が７．６μｍ以下の粉体鉱石を得た。
【００８３】
製造例２：鉱石造粒物の製造
製造例１と同じヘビーミネラルコンセントレイト７０重量％に粘土質原料２０重量％、カリ長石８重量％、及びガラス原料２重量％を添加して混合し、パンミルにて湿式造粒して粒径８〜１０ｍｍの造粒物を得、造粒物を電気炉にて２４時間乾燥し、トンネルキルンにて焼成（１１００〜１３００℃）することにより鉱石造粒物を得た。
【００８４】
製造例３：マイナスイオン発生セラミック物質（粉体）の製造
製造例１にて得られた粉体鉱石２０ｋｇを、電極を備えた絶縁性樹脂容器に入れ、粉体鉱石が水没するように注水して浸漬し、該容器の電極に１６Ｖの直流電圧を８時間かけた後、該容器内の水を排水し、水分を乾燥することによって電磁気処理された粉体鉱石を得た。
【００８５】
製造例４：マイナスイオン発生セラミック物質（造粒物）の製造
製造例２にて得られた鉱石造粒物２０ｋｇを、製造例３と同様にして直流電圧をかけ、水分を乾燥させることにより、電磁気処理された鉱石含有造粒物（約０．５ｇ／個、平均粒径８〜１０ｍｍ）を得た。
【００８６】
実施例１：クリーム
以下に示した原料を真空乳化釜に投入して撹拌することによりクリームを製造した。なお、数値は重量％であり、これは以降の処方についても同様である。
【００８７】
製造例３の粉体鉱石                                １
水                                              残部
１，３−ブチレングリコール                      １２
パルミチン酸イソプロピル                        １０
トリ−２エチルヘキサングリセリル                  ８
ポリエチレンセチルエーテル                        ８
新油型モノステアリン酸グリセリン                  ６
トリメチルグリシン                                ６
濃グリセリン                                      ６
ベヘニルアルコール                                ３
メチルポリシロキサン                              １
ポリエチレンセチルエーテル                        １
セタノール                                        ０．５
パラオキシ安息香酸メチル                          ０．２５
カルボキシビニルポリマー                          ０．２５
パラオキシ安息香酸プロピルエステル                ０．２
水酸化ナトリウム                                  ０．０５
加水分解コラーゲン                                ０．５
ヒアルロン酸ナトリウム                            ０．５
植物エキス                                        ４．０
果汁                                              ０．７５    
計                                            １００
実施例２：石けん
以下に示した原料を使用して常法により石けんを製造した。
【００８８】
製造例３の粉体鉱石                              ０．８
石けん用素地                                    残部
濃グリセリン                                    ３．５
部分水添馬油                                    １．５
ＰＥＧ６００                                    １
エデト酸４ナトリウム                            １
香料                                            ０．１      
計                                          １００
実施例３：ローション
以下に示した原料を使用して常法によりローションを製造した。
【００８９】
製造例４の鉱石造粒物                            １．２５
水                                              残部
エタノール                                      ３
１，３−ブチレングリコール                      ８
濃グリセリン                                    ８
マルチトール                                    ８
ｄｌ−ピロリドンカルボン酸ナトリウム            ６
パラオキシ安息香酸メチル                        ６
ポリオキシエチレンひまし油                      ３
キサンタンガム                                  ０．５
スチレン・ビニルピロリドン共重合体              ０．５
加水分解コラーゲン                              ０．２５
植物エキス                                      ２．０７
果汁                                            ０．７５      
計                                          １００
実施例４：シャンプー
以下に示した原料を使用して常法によりシャンプーを製造した。
【００９０】
製造例３の粉体鉱石                                ０．５
水                                              残部
ラウリン酸ジエタノールアミド                    １０
２−アルキル−Ｎ−カルボキシメチル
−Ｎ−ヒドロキシエチルイミダゾリニウムベタイン  １０
濃グリセリン                                      ８
ヤシ油脂肪酸メチルタウリンナトリウム              ８．５
Ｎ−ヤシ油脂肪酸アシル−Ｌ−
グルタミン酸トリエタノールアミン液                ６．５
ジステアリン酸エチレングリコール                  ５
ポリクオタニウム−１０                            ３
フェノキシエタノール                              １．５
クエン酸                                          ０．５
コメ胚芽油                                        １．５
加水分解コラーゲン                                １．５
エタノール                                        ０．５
カルボキシメチルキチン                            １．５
植物エキス                                        １．５      
計                                            １００
実施例５：コンディショナー
以下に示した原料を使用して常法によりコンディショナーを製造した。
【００９１】
製造例３の粉体鉱石                                ０．５
水                                              残部
ミリスチルアルコール                            １０
ポリオキシエチレンセチルアルコール              １０
塩化ジココイルジメチルアンモニウム                ５
ラウロイルグルタミン酸ポリオキシエチレン
オクチルドデシルエーテルジエステル                ５
ステアリン酸ジエチルアミノエチルアミド            ５
ホホバ油                                          ５
ステアリン酸ジエタノールアミド                    １
新油型モノステアリン酸グリセリン                  １
メチルポリシロキサン                              １
ラウリン酸ヘキシル                                １
フェノキシエタノール                              ０．５
イソプロパノール                                  ０．５
クエン酸                                          ０．５
１，３−ブチレングリコール                        ３
脂肪酸（Ｃ１０−Ｃ３０）
（コレステリル／ラノステリ）                      １
２−エチルヘキサン酸セチル                        １
ピログルタミン酸イソステアリン酸
ポリオキシエチレン硬化ひまし油                    ０．５
Ｎ−ヤシ油脂肪酸アシルＬ−アルギニンエチル
ＤＬ−ピロリドンカルボン酸                        ０．５
ミンク油                                          １．５
ポリクオタニウム−１０                            ０．５
カルボキシメチルキチン                            １．５      
計                                            １００
実施例６：ボディーソープ
以下に示した原料を使用して常法によりボディーソープを製造した。
【００９２】
製造例３の粉体鉱石                                ０．５
水                                              残部
カリウム石鹸用素地                              ２０
ヤシ油脂肪酸ジエタノールアミド                    ５
ヤシ油脂肪酸アミドプロピルベタイン                ３．５
濃グリセリン                                      ３．５
ジプロピレングリコール                            ２
エチレングリコール                                ２
β−ラウリルアミノプロピオン酸ナトリウム          ２
ヒドロキシエタンジホスホン酸                      １．５
加水分解コラーゲン                                １．５
カルボキシメチルキチン                            １．５
植物エキス                                        ７．５      
計                                            １００
比較例１：クリーム
製造例３で得られた粉体鉱石を酸化チタン粉末に変更した以外は実施例１と同様にしてクリームを製造した。
【００９３】
比較例２：石けん
製造例３で得られた粉体鉱石を酸化チタン粉末に変更した以外は実施例１と同様にして石けんを製造した。
【００９４】
比較例３：ローション
製造例４で得られた鉱石造粒物を酸化チタン造粒物に変更した以外は実施例２と同様にしてローションを製造した。
【００９５】
試験例１
マイナスイオン発生セラミック物質を含有する実施例１〜３の化粧料、酸化チタンを含有する比較例１〜３の化粧料、並びにマイナスイオン発生セラミック物質及び酸化チタンを含有しない化粧料（コントロール）を１００名の女性モニターに１〜２ヶ月使用してもらい官能評価を行った。官能評価の結果を図１７〜図２５に示す。
【図面の簡単な説明】
【００９６】
【図１】鉱石の選鉱プロセスを示す第一概略図である。
【図２】鉱石の選鉱プロセスを示す第二概略図である。
【図３】電磁気処理に用いる電磁気処理装置の斜視図である。
【図４】図３の２−２線の位置で切断した状態の断面図である。
【図５】マイナスイオン発生セラミック物質の製造に係る概略工程図である。
【図６】製品Ｎの製造に係る加工工程図である。
【図７】製品Ｐの製造に係る第一加工工程図である。
【図８】製品Ｐの製造に係る第二加工工程図である。
【図９】製品Ｐの製造に係る第三加工工程図である。
【図１０】製品Ｐの製造に係る第四加工工程図である。
【図１１】製品Ｑの製造に係る第一加工工程図である。
【図１２】製品Ｑの製造に係る第二加工工程図である。
【図１３】製品Ｑの製造に係る第三加工工程図である。
【図１４】製品Ｑの製造に係る第四加工工程図である。
【図１５】製品Ｒの製造に係る第一加工工程図である。
【図１６】製品Ｒの製造に係る第二加工工程図である。
【図１７】クリーム（コントロール）の官能評価結果を示すグラフである。
【図１８】酸化チタン含有クリームの官能評価結果を示すグラフである。
【図１９】マイナスイオン発生セラミック物質（粉体）含有クリームの官能評価結果を示すグラフである。
【図２０】石けん（コントロール）の官能評価結果を示すグラフである。
【図２１】酸化チタン含有石けんの官能評価結果を示すグラフである。
【図２２】マイナスイオン発生セラミック物質（粉体）含有石けんの官能評価結果を示すグラフである。
【図２３】ローション（コントロール）の官能評価結果を示すグラフである。
【図２４】酸化チタン含有ローションの官能評価結果を示すグラフである。
【図２５】マイナスイオン発生セラミック物質（造粒物）含有ローションの官能評価結果を示すグラフである。
【符号の説明】
【００９７】
１０  電磁気処理装置
１３  陽極側電極板
１４  陰極側電極板
１６  トランス
２０  マイナスイオン測定器
２１  測定部
Ｍｍ  鉱石
Ｍｓ  副原料
【図１】
2006056837.tif 000005
【図２】
2006056837.tif 000006
【図３】
2006056837.tif 000007
【図４】
2006056837.tif 000008
【図５】
2006056837.tif 000009
【図６】
2006056837.tif 000010
【図７】
2006056837.tif 000011
【図８】
2006056837.tif 000012
【図９】
2006056837.tif 000013
【図１０】
2006056837.tif 000014
【図１１】
2006056837.tif 000015
【図１２】
2006056837.tif 000016
【図１３】
2006056837.tif 000017
【図１４】
2006056837.tif 000018
【図１５】
2006056837.tif 000019
【図１６】
2006056837.tif 000020
【図１７】
2006056837.tif 000021
【図１８】
2006056837.tif 000022
【図１９】
2006056837.tif 000023
【図２０】
2006056837.tif 000024
【図２１】
2006056837.tif 000025
【図２２】
2006056837.tif 000026
【図２３】
2006056837.tif 000027
【図２４】
2006056837.tif 000028
【図２５】
2006056837.tif 000029